(57)【特許請求の範囲】
【請求項１】
溶液工程を用いる高分子素材での溶媒分子の拡散係数の分析法であって、
下記数式１の拡散係数の分析モデルを用いて、前記高分子素材での溶媒分子の拡散係数を分析することを含む
高分子素材での溶媒分子の拡散係数の分析法：
［数式１］
ｌｎＤｐｒｅｄ＝ｃ１ｅｘｐ（−ＭＥ）［ｃ２ｌｎＥＶ＋ｃ３ｌｎＮＢ＋ｃ４ｌｎＭＶ＋ｃ５］
前記数式１において、
ＭＥ、ＥＶ、ＮＢ及びＭＶは、それぞれ溶媒分子と関連した記述子であって、
ＭＥは、溶媒−高分子の混合エネルギー（ＭＥ）（ｋｃａｌ／ｍｏｌ）であり、
ＥＶは、溶媒の蒸発エンタルピー（ＥＶ）（ｋｃａｌ／ｍｏｌ）であり、
ＮＢは、溶媒元素間の化学的結合個数（ＮＢ）であり、
ＭＶは、溶媒のｍｏｌ体積（ＭＶ）（ｃｍ３／ｍｏｌ）であり、
ｃ１は、０〜１の調整係数であって、
ｃ２は、−１０〜０の調整係数であって、溶媒の蒸発エンタルピーの重み付け値に係わる数値であって、高分子素材によって調整される値であり、
ｃ３は、−１０〜０の調整係数であって、溶媒元素間の化学的結合個数に係わる数値であって、高分子素材によって調整される値であり、
ｃ４は、−１〜１の調整係数であって、溶媒のｍｏｌ体積に係わる数値であって、高分子素材によって調整される値であり、
ｃ５は、−１０〜１０の調整係数であって、溶媒−高分子間の溶解度に比べて、気化熱と溶媒体積のような乾燥特性に重み付け値を与える時に使われる数値であって、高分子素材によって調整される値であり、
前記数式１の拡散係数の分析モデルが、
高分子素材に対する多種の溶媒分子の拡散係数（ｌｎＤｍｄ）を、ＮＰＴアンサンブル適用下で分子動力学を用いて分析する段階と、
ＭＥ、ＥＶ、ＮＢ及びＭＶと表現される溶媒の特性と関連した記述子を用いて多重線形回帰分析を実施することにより、溶媒分子の拡散係数の分析モデルの調整係数を設定する段階と、
を含む方法で得られる。
【請求項２】
前記数式１の拡散係数の分析モデルから計算された溶媒分子の拡散係数ｌｎＤｐｒｅｄとＮＰＴアンサンブル適用下に分子動力学に分析された溶媒分子の拡散係数ｌｎＤｍｄとの相関関係に対する平均二乗偏差（ＲＭＳＤ、Ｒ２）値が、０．６〜０．９９である
請求項１に記載の高分子素材での溶媒分子の拡散係数の分析法。
【請求項３】
前記溶媒が、キシレン、アセトン、クロロホルム、メチルエチルケトン（ＭＥＫ）、メチルイソブチルケトン（ＭＩＢＫ）、酢酸エチル（ＥＡ）、酢酸ブチル、シクロヘキサノン、プロピレングリコールメチルエーテルアセテート（ＰＧＭＥＡ）、ジオキサン、Ｎ−メチルピロリドン（ＮＭＰ）、ジメチルホルムアミド（ＤＭＦ）、Ｎ，Ｎ−ジメチルアセトアミド、ジメチルスルホキシド、シクロペンタノン、Ｎ，Ｎ−ジメチルプロパンアミド、Ｎ，Ｎ−ジエチルホルムアミド、１−エチル−２−ピロリジノン、テトラメチルウレア、ニトロベンゼン、ピリジン、γ−ブチロラクトン、２−メチルピリジン、１，２−ジメトキシエタン、３−メチル−２−オキサゾリドン、４−メチルピリジン、シクロヘキサノン、２−メチルピラジン、１−ビニル−２−ピロリジノン、１，２−ジアミノエタン、１−メチルイミダゾール、チアゾール、ｎ−酢酸プロピル、４，６−ジメチルピリミジン、酢酸イソプロピル、ピリミジン、アニリン、３−ピリジンカルボキシアルデヒド、２−（ジメチルアミノ）−エタノール、硝酸イソブチル、２，４−ジメチルピリジン、酢酸フェニルメチルエステル、ベンゾニトリル、１，４−ブタンジアミン、ｎ−酢酸ブチル、ベンジルアルコール、１−メチル−１Ｈ−インドール、Ｎ，Ｎ−ジエチル−ｍ−トルアミド、２−メチル−キノリン、１Ｈ−インデン、ｎ−酢酸ペンチル、１−インダノール、トルエン、１−メトキシナフタレン、プロパノール、エトキシベンゼン、１−メチルナフタレン、２−ブトキシエタノール、１，４−ジメチルベンゼン、１，２−ジメチルナフタレン、１−ブタノール、インダン、３−フェノキシトルエン、３−ペンタノールまたはこれらのうち、２個以上の混合物から選択される
請求項１または２に記載の高分子素材での溶媒分子の拡散係数の分析法。
【請求項４】
前記高分子素材が、ポリエチレン（ＰＥ）、ポリフッ化ビニル（ＰＶＦ）、ポリ塩化ビニル（ＰＶＣ）、ポリフッ化ビニリデン（ＰＶＤＦ）、ポリ塩化ビニリデン（ＰＶＤＣ）、ポリクロロトリフルオロエチレン（ＰＣＴＦＥ）、ポリテトラフルオロエチレン（ＰＴＦＥ）、ポリプロピレン（ＰＰ）、エチレン酢酸ビニル（ＥＶＡ）、ポリメチルメタクリレート（ＰＭＭＡ）、ポリ（１−ブテン）、ポリ（４−メチルペンテン）、ポリスチレン、ポリビニルピリジン、ポリブタジエン、ポリイソプレン、ポリクロロプレン、スチレン−アクリロニトリル共重合体（ＳＡＮ）、アクリロニトリル−ブタジエン−スチレン三元共重合体、エチレン−メタクリル酸共重合体、スチレン−ブタジエンゴム、ニトリルゴム、テトラフルオロエチレン共重合体、ポリアクリル酸、ポリメタクリレート、ポリアクリルアミド、ポリ酢酸ビニル、ポリビニルアルコール、ポリビニルブチラール、ポリビニルエーテル、ポリビニルピロリドン、ポリビニルカルバゾール、ポリウレタン、ポリアセタール、ポリエチレングリコール、ポリプロピレングリコール、エポキシ樹脂、ポリフェニレンオキシド、ポリエチレンテレフタレート、ポリブチレンテレフタレート、ポリジヒドロキシメチルシクロヘキシルテレフタレート、セルロースエステル、ポリカーボネート、ポリアミド、ポリイミド、及びポリアリーレン系からなる群から選択される
請求項１から３のいずれか一項に記載の高分子素材での溶媒分子の拡散係数の分析法。
【請求項５】
前記拡散係数の分析が、１０〜２００℃及び１〜３気圧で行われる
請求項１から４のいずれか一項に記載の高分子素材での溶媒分子の拡散係数の分析法。
【発明の詳細な説明】
【技術分野】
【０００１】
本願は、２０１７年８月１７日付の大韓民国特許出願第１０−２０１７−０１０４３２６号に基づいた優先権の利益を主張し、当該大韓民国特許出願の文献に開示されたあらゆる内容は、本明細書の一部として含まれる。
【０００２】
本発明は、溶液工程を用いる高分子フィルムの製造において、高分子素材に残留する溶媒分子の拡散係数を分析する方法に関する。
【背景技術】
【０００３】
色変換フィルムなど溶液工程を通じて高分子フィルムを製造する場合、製造された高分子フィルムの耐久性を高めるためには、前記フィルムを乾燥させる間に高分子フィルムに含まれた残留溶媒量が最小化されなければならず、そのためには、溶媒分子の移動度（ｍｏｂｉｌｉｔｙ）が高くなければならない（参照：Ｗｏｎｇ  ｅｔ  ａｌ，Ｐｏｌｙｍｅｒ，２００４，４５，５１５１；Ｓｃｈａｂｅｌ  ｅｔ  ａｌ，Ｃｈｅｍ．Ｅｎｇ．Ｓｃｉ．，２００７，６２，２２５４）。
【０００４】
また、製薬や電子製品に使われる高分子素材では、蒸気、酸素、二酸化炭素などが吸湿されないようにしなければならないが、そのためには、高分子フィルムでの透過度の分析が必要である。このような高分子フィルムの透過度は、高分子との溶解度と拡散とが重要な要素である（参照：Ｌｕａｎ  ｅｔ  ａｌ，Ｃｏｍｐ．Ｍａｔ．Ｓｃｉ．，２００６，３７，４５４）。このように、高分子フィルムの耐久性の向上と製品の透過度の分析のためには、各高分子素材のガス拡散係数の分析が必要である。
【０００５】
従来に知られた溶媒分子の拡散係数の分析方法は、実験的に磁性浮遊バランス（ｍａｇｎｅｔｉｃ  ｓｕｓｐｅｎｓｉｏｎ  ｂａｌａｎｃｅ、ＭＳＢ）と収着平衡（ｓｏｒｐｔｉｏｎ  ｅｑｕｉｌｉｂｒｉｕｍ）とを用いて高分子素材内の溶媒分子の拡散係数を測定することであるが（参照：Ｍａｍａｌｉｇａ  ｅｔ  ａｌ，Ｃｈｅｍ．Ｅｎｇ．＆  Ｐｒｏｃ．，２００４，４３，７５３）、そのためには、高分子と溶媒とのフローリー・ハギンズパラメータ（Ｆｌｏｒｙ−Ｈｕｇｇｉｎｓ  ｐａｒａｍｅｔｅｒ）が必要であり、実験の再現性など測定し難いという問題点がある。また、分子動力学を通じて溶媒分子の拡散係数を測定する方法では、計算時間などの限界が存在する。
【０００６】
これにより、高分子フィルムの製造工程のうち、溶媒の乾燥特性及びガス透過度の分析のために、効率的な拡散係数の分析モデルが必要な実情である。
【発明の概要】
【発明が解決しようとする課題】
【０００７】
本発明は、溶媒の特性と関連した記述子（ｄｅｓｃｒｉｐｔｏｒ）から分析された電算模写モデルを用いて高分子素材での溶媒分子の拡散係数を分析する分析法を提供することである。
【課題を解決するための手段】
【０００８】
前記課題を解決するために、本発明は、溶液工程を通じて製造される高分子フィルムにおいて、当該高分子素材での溶媒分子の拡散係数の分析法を提供する。具体的に、前記分析法は、下記数式１の拡散係数の分析モデルを用いて、当該高分子素材での溶媒分子の拡散係数を分析することを含む：
［数式１］
ｌｎＤｐｒｅｄ＝ｃ１ｅｘｐ（−ＭＥ）［ｃ２ｌｎＥＶ＋ｃ３ｌｎＮＢ＋ｃ４ｌｎＭＶ＋ｃ５］
前記数式１において、ＭＥ、ＥＶ、ＮＢ及びＭＶは、それぞれ溶媒分子と関連した記述子であって、ＭＥは、溶媒−高分子の混合エネルギー（ｍｉｘｉｎｇ  ｅｎｅｒｇｙ、ＭＥ）（ｋｃａｌ／ｍｏｌ）であり、ＥＶは、溶媒の蒸発エンタルピー（ｅｎｔｈａｌｐｙ  ｏｆ  ｖａｐｏｒｉｚａｔｉｏｎ、ＥＶ）（ｋｃａｌ／ｍｏｌ）であり、ＮＢは、溶媒元素間の化学的結合個数（ｎｕｍｂｅｒ  ｏｆ  ｂｏｎｄ、ＮＢ）であり、ＭＶは、溶媒のｍｏｌ体積（ｍｏｌａｒ  ｖｏｌｕｍｅ、ＭＶ）（ｃｍ３／ｍｏｌ）であり、ｃ１は、０〜１の調整係数であって、温度など実験条件によって調整される値であり、ｃ２は、−１０〜０の調整係数であって、溶媒の蒸発エンタルピーの重み付け値に係わる数値であって、高分子素材によって調整される値であり、ｃ３は、−１０〜０の調整係数であって、溶媒元素間の化学的結合個数に係わる数値であって、高分子素材によって調整される値であり、ｃ４は、−１〜１の調整係数であって、溶媒のｍｏｌ体積に係わる数値であって、高分子素材によって調整される値であり、ｃ５は、−１０〜１０の調整係数であって、溶媒−高分子間の溶解度に比べて、気化熱と溶媒体積のような乾燥特性に重み付け値を与える時に使われる数値であって、高分子素材によって調整される値である。
【０００９】
一実施態様によれば、前記数式１の拡散係数の分析モデルから計算された溶媒分子の拡散係数ｌｎＤｐｒｅｄとＮＰＴアンサンブル（ｉｓｏｔｈｅｒｍａｌ−ｉｓｏｂａｒｉｃ  ｅｎｓｅｍｂｌｅ、等温等圧アンサンブル）適用下に分子動力学に分析された溶媒分子の拡散係数ｌｎＤｍｄとの相関関係に対する平均二乗偏差（ｒｏｏｔ−ｍｅａｎ−ｓｑｕａｒｅ  ｄｅｖｉａｔｉｏｎ、ＲＭＳＤ、Ｒ２）値は、０．６〜０．９９であり得る。
【００１０】
一実施態様によれば、前記数式１の溶媒分子の拡散係数の分析モデルは、特定の高分子に対する多種の溶媒の拡散係数（ｌｎＤｍｄ）を特定の温度及び圧力条件下で分子動力学を用いて分析する段階；及びＭＥ、ＥＶ、ＮＢ及びＭＶと表現される溶媒と関連した記述子を用いて多重線形回帰分析（ｍｕｌｔｉ−ｌｉｎｅａｒ  ｒｅｇｒｅｓｓｉｏｎ）を実施して、前記数式１の拡散係数の分析モデルの調整係数を設定する段階；を含む方法で得られる。これにより、前記分子動力学から分析された拡散係数を溶媒分子と関連した特定の記述子を用いて予測する分析モデルが得られる。
【発明の効果】
【００１１】
本発明は、溶媒工程を用いる高分子フィルムの製作時に、乾燥工程に適した溶媒をスクリーニングするか、製品に使われる高分子素材の透過度を分析しなければならない時、溶媒分子の拡散係数を効率的に分析して、最適の溶媒を提供することができる。
【図面の簡単な説明】
【００１２】
【図１】ＣＯＳＭＯ−ＲＳ理論を適用して高分子−溶媒間の混合エネルギー（ＭＥ）を分析して示した図面である。
【図２】分子動力学に分析された溶媒分子の拡散係数と数式１の拡散係数の分析モデルで計算された溶媒分子の拡散係数との相関関係を示すグラフである。
【発明を実施するための形態】
【００１３】
本発明は、多様な変換を加え、さまざまな実施態様を有することができるので、特定の実施態様を図面に例示し、詳細な説明に詳細に説明する。しかし、これは、本発明を特定の実施態様で限定しようとするものではなく、本発明の思想及び技術範囲に含まれる、あらゆる変換、均等物または代替物を含むものと理解しなければならない。本発明を説明するに当って、関連した公知技術についての具体的な説明が、本発明の要旨を不明にする恐れがあると判断される場合、その詳細な説明を省略する。
【００１４】
本発明は、高分子フィルムの製造後、前記フィルムに残留する溶媒量を最小化するか、高分子フィルムの透過度のために、前記溶媒分子の拡散係数を分析するためのものであって、溶媒分子の拡散係数を溶媒と関連した記述子を用いて分析する電算模写モデルを提供する。
【００１５】
具体的に、本発明は、溶液工程を通じて製造される高分子フィルムにおいて、当該高分子素材での溶媒分子の拡散係数の分析法を提供し、高分子フィルムでの透過度の分析にも適用可能である。この分析法は、下記数式１の拡散係数の分析モデルを用いて、当該高分子素材での溶媒分子の拡散係数を分析することを含む：
［数式１］
ｌｎＤｐｒｅｄ＝ｃ１ｅｘｐ（−ＭＥ）［ｃ２ｌｎＥＶ＋ｃ３ｌｎＮＢ＋ｃ４ｌｎＭＶ＋ｃ５］
前記数式１において、ＭＥ、ＥＶ、ＮＢ及びＭＶは、それぞれ溶媒分子と関連した記述子であって、ＭＥは、溶媒−高分子の混合エネルギー（ｋｃａｌ／ｍｏｌ）であり、ＥＶは、溶媒の蒸発エンタルピー（ｋｃａｌ／ｍｏｌ）であり、ＮＢは、溶媒元素間の化学的結合個数であり、ＭＶは、溶媒のｍｏｌ体積（ｃｍ３／ｍｏｌ）であり、ｃ１は、０〜１の調整係数であって、温度など実験条件によって調整される値であり、ｃ２は、−１０〜０の調整係数であって、溶媒の蒸発エンタルピーの重み付け値に係わる数値であって、高分子素材によって調整される値であり、ｃ３は、−１０〜０の調整係数であって、溶媒元素間の化学的結合個数に係わる数値であって、高分子素材によって調整される値であり、ｃ４は、−１〜１の調整係数であって、溶媒のｍｏｌ体積に係わる数値であって、高分子素材によって調整される値であり、ｃ５は、−１０〜１０の調整係数であって、溶媒−高分子間の溶解度に比べて、気化熱と溶媒体積のような乾燥特性に重み付け値を与える時に使われる数値であって、高分子素材によって調整される値である。
【００１６】
一実施態様によれば、前記溶媒−高分子の混合エネルギー（ＭＥ）は、ＣＯＳＭＯ−ＲＳ理論を用いて求めうる。
【００１７】
本発明による高分子素材、例えば、高分子バインダーまたは高分子樹脂による溶媒分子の拡散係数の分析モデルは、次のような方法で得られる。まず、高級（ｈｉｇｈ  ｌｅｖｅｌ）計算方法である分子動力学を用いて、特定の高分子に対する多種の溶媒、例えば、図１に示すような５０種以上の溶媒の拡散係数を分析する。この際、分子動力学は、特定の温度及び圧力条件下で（例えば、１５０℃及び１気圧下で）なされるものであって、ＮＰＴアンサンブルを適用して、それぞれの溶媒に対する拡散係数（ｌｎＤｍｄ）を分析することができる。分子動力学プログラムとしては、ＦＯＲＣＩＴＥ、ＧＲＯＭＡＣＳ、ＬＡＭＭＰＳなどを利用できる。
【００１８】
前記のように、分子動力学を通じて分析された溶媒分子の拡散係数と関連して、前記４種の記述子、すなわち、ＭＥ、ＥＶ、ＮＢ及びＭＶを用いて多重線形回帰分析を実施することにより、数式１の拡散係数の分析モデルの調整係数を設定し、このような分析モデルから溶媒の拡散係数ｌｎＤｐｒｅｄを計算することができる。
【００１９】
以後、前記数式１の溶媒分子の拡散係数の分析モデルを用いて分子動力学の分析を通じないとしても、溶媒分子と関連した前記４種の記述子の値を通じて、より効率的に高分子素材での溶媒分子の拡散係数を分析することができる。本発明は、このような分析モデルを使用することにより、高分子の製造工程及び製品の耐久性、透過度のような物性向上に適した溶媒をより効率的に選択することができる。
【００２０】
前記数式１の拡散係数の分析モデルから計算された溶媒分子の拡散係数ｌｎＤｐｒｅｄと特定の温度及び圧力条件下でＮＰＴアンサンブルを適用して分子動力学に分析された溶媒の拡散係数ｌｎＤｍｄとの相関関係を求めうる。一実施態様において、ｌｎＤｐｒｅｄとｌｎＤｍｄとの相関関係に対する平均二乗偏差（ＲＭＳＤ、Ｒ２）値は、０．６〜０．９、例えば、０．６４〜０．８であり得る。
【００２１】
一実施態様によれば、前記分析モデルに適した溶媒は、一般的に高分子素材を利用した製品製造時に使われる溶媒であれば、特に限定されず、例えば、キシレン、アセトン、クロロホルム、メチルエチルケトン（ＭＥＫ）、メチルイソブチルケトン（ＭＩＢＫ）、酢酸エチル（ＥＡ）、酢酸ブチル、シクロヘキサノン、プロピレングリコールメチルエーテルアセテート（ＰＧＭＥＡ）、ジオキサン、Ｎ−メチルピロリドン（ＮＭＰ）、ジメチルホルムアミド（ＤＭＦ）、Ｎ，Ｎ−ジメチルアセトアミド、ジメチルスルホキシド、シクロペンタノン、Ｎ，Ｎ−ジメチルプロパンアミド、Ｎ，Ｎ−ジエチルホルムアミド、１−エチル−２−ピロリジノン、テトラメチルウレア、ニトロベンゼン、ピリジン、ブチロラクトン、２−メチルピリジン、１，２−ジメトキシエタン、３−メチル−２−オキサゾリドン、４−メチルピリジン、シクロヘキサノン、２−メチルピラジン、１−ビニル−２−ピロリジノン、１，２−ジアミノエタン、１−メチルイミダゾール、チアゾール、ｎ−酢酸プロピル、４，６−ジメチルピリミジン、酢酸イソプロピル、ピリミジン、アニリン、３−ピリジンカルボキシアルデヒド、２−（ジメチルアミノ）−エタノール、硝酸イソブチル、２，４−ジメチルピリジン、酢酸フェニルメチルエステル、ベンゾニトリル、１，４−ブタンジアミン、ｎ−酢酸ブチル、ベンジルアルコール、１−メチル−１Ｈ−インドール、Ｎ，Ｎ−ジエチル−ｍ−トルアミド、２−メチル−キノリン、１Ｈ−インデン、ｎ−酢酸ペンチル、１−インダノール、トルエン、１−メトキシナフタレン、プロパノール、エトキシベンゼン、１−メチルナフタレン、２−ブトキシエタノール、１，４−ジメチルベンゼン、１，２−ジメチルナフタレン、１−ブタノール、インダン、３−フェノキシトルエン、３−ペンタノールまたはこれらのうち、２個以上の混合物から選択されうる。
【００２２】
一実施態様によれば、前記分析モデルに適した高分子素材としては、熱可塑性または熱硬化性の高分子素材のような高分子バインダーまたは高分子樹脂が使われ、例えば、ポリオレフイン系、アクリレート系、ポリウレタン系、ポリエーテル系、ポリエステル系、ポリアミド系、ホルムアルデヒド系及びシリコン系高分子、またはこれら高分子のモノマーのうち、２個以上から形成された共重合体が挙げられ、前記高分子のうち、２個以上の組合わせも使用することができる。前記高分子は、例えば、ポリエチレン（ＰＥ）、ポリフッ化ビニル（ＰＶＦ）、ポリ塩化ビニル（ＰＶＣ）、ポリフッ化ビニリデン（ＰＶＤＦ）、ポリ塩化ビニリデン（ＰＶＤＣ）、ポリクロロトリフルオロエチレン（ＰＣＴＦＥ）、ポリテトラフルオロエチレン（ＰＴＦＥ）、ポリプロピレン（ＰＰ）、エチレン酢酸ビニル（ＥＶＡ）、ポリメチルメタクリレート（ＰＭＭＡ）、ポリ（１−ブテン）、ポリ（４−メチルペンテン）、ポリスチレン、ポリビニルピリジン、ポリブタジエン、ポリイソプレン、ポリクロロプレン、スチレン−アクリロニトリル共重合体（ＳＡＮ）、アクリロニトリル−ブタジエン−スチレン三元共重合体、エチレン−メタクリル酸共重合体、スチレン−ブタジエンゴム、ニトリルゴム、テトラフルオロエチレン共重合体、ポリアクリル酸、ポリメタクリレート、ポリアクリルアミド、ポリ酢酸ビニル、ポリビニルアルコール、ポリビニルブチラール、ポリビニルエーテル、ポリビニルピロリドン、ポリビニルカルバゾール、ポリウレタン、ポリアセタール、ポリエチレングリコール、ポリプロピレングリコール、エポキシ樹脂、ポリフェニレンオキシド、ポリエチレンテレフタレート、ポリブチレンテレフタレート、ポリジヒドロキシメチルシクロヘキシルテレフタレート、セルロースエステル、ポリカーボネート、ポリアミド、ポリイミド、ポリアリーレン系などがあるが、これに限定されるものではない。
【００２３】
一実施態様によれば、前記拡散係数の分析は、１０〜２００℃及び１〜３気圧で行うことができる。
【００２４】
以下、当業者が容易に実施できるように、本発明の実施例について詳しく説明する。しかし、本発明は、さまざまな異なる形態として具現可能であり、ここで説明する実施例に限定されるものではない。本発明の範囲は、特許請求の範囲に開示し、特許請求の範囲の記載内容と均等な意味及び範囲内でのあらゆる変更を含む。
【００２５】
＜実施例＞
本実施例では、乾燥工程のうち、フィルムの残留溶媒を最小化するために、高分子バインダーでの溶媒分子の拡散係数を分析した。
【００２６】
高分子バインダーでの溶媒分子の拡散係数を次のように分析した。
【００２７】
（１）高分子バインダーによる常温での溶媒分子の拡散係数を高級計算方法である分子動力学（プログラムパッケージＦＯＲＣＩＴＥ、ＧＲＯＭＡＣＳ、ＬＡＭＭＰＳ）を用いて、高分子バインダーとしてポリメチルメタクリレート（ＰＭＭＡ）と図１に示すような５０種の溶媒とに対して分析した（ｌｎＤｍｄ）。
（２）分子動力学は、高分子バインダーの質量を基準に、その２０重量％を溶媒として、各溶媒分子を任意に位置させるシミュレーションボックス（ｓｉｍｕｌａｔｉｏｎ  ｂｏｘ）を生成した。
（３）１５０℃及び１気圧条件下でＮＰＴアンサンブル（ｅｎｓｅｍｂｌｅ）を適用して、それぞれの溶媒分子の拡散係数を分析した。
（４）数式１の溶媒分子の拡散係数の分析モデルを適用して、４種の記述子（すなわち、ＭＥ、ＥＶ、ＮＢ及びＭＶ）を用いて多重線形回帰分析を実施して、分析モデルの調整係数（ｃ１、ｃ２、ｃ３、ｃ４及びｃ５）をｃ１：０．８８１、ｃ２：−１．６４３、ｃ３：−２．０６９、ｃ４：０．８９６及びｃ５：５．６３９として設定した。溶媒−高分子の混合エネルギー（ＭＥ）は、ＣＯＳＭＯ−ＲＳ理論を用いて求め、各溶媒に対する混合エネルギーを図１に示した。
【００２８】
前記の方法で分析された溶媒分子の拡散係数（ｌｎＤｐｒｅｄ）と前記分子動力学で分析された溶媒分子の拡散係数（ｌｎＤｍｄ）との相関関係を図２に示した。ｌｎＤｐｒｅｄとｌｎＤｍｄとの相関関係に対する関係式は、下記数式２のように示し、前記相関関係に対するＲＭＳＤ値（Ｒ２）は、０．６４４に表われる。
［数式２］
ｙ＝０．６５７ｘ−０．６７９  Ｒ２＝０．６４４
【００２９】
このようなＲＭＳＤ値から、本発明による拡散係数の分析モデルを用いて収得した溶媒分子の拡散係数は、分子動力学で分析された溶媒分子の拡散係数との差が少なくて、正確性が高いと言える。したがって、分子動力学の分析を利用しなくても、本発明の分析モデルを使用することにより、高分子の物性向上が要求される、例えば、ディスプレイ、バックライトユニット、照明装置などの分野で適した溶媒を効率的に選択することができる。
【００３０】
以上、本発明の特定の実施態様を詳しく記述したところ、当業者において、このような具体的記述は、単に望ましい実施態様であり、これにより、本発明の範囲が制限されるものではないという点は明白である。したがって、本発明の実質的な範囲は、下記の特許請求の範囲とそれらの等価物とによって定義される。
【図１】
0006821899.tif 000002
【図２】
0006821899.tif 000003